E 60 또는 E 400 과 배합 된 폴리아미드 의 복합 펠릿 들 을 이중 - 반전 치 합 형 이축 압출기 ( counter - rotating inter - meshing twin screw extruder ) ( 베르 스트로프 ( Bertstroff ) 25 ㎜. 32 D ) 내 에서 제조 하 였 다 . 폴리아미드 - 6 , 6 샘플 들 을 250 ℃, 265 ℃, 275 ℃, 270 ℃, 270 ℃, 270 ℃, 270 ℃, 280 ℃ 의 온도 설정 들 을 이용 하 여 배합 하 였 던 반면 에 , 폴리아미드 - 6 및 재 활용 폴리아미드 - 6 샘플 들 을 235 ℃, 245 ℃, 255 ℃, 245 ℃, 240 ℃, 240 ℃, 240 ℃, 240 ℃ 의 온도 설정 들 을 이용 하 여 수행 하 였 다 . 유리 섬유 로 수행 되 는 GF - 강화 를 위하 여 , 30 % 의 공급 레벨 에서 슬라이드 공 급기 로 하향 공급 하 였 다 .